Brevet FR2980847A1 — publié le 20130405

UTILISATION DE NANOPARTICULES D'OXYDES DE MÉTAUX DE TRANSITION COMME MATÉRIAUX SENSIBLES DANS LES CAPTEURS CHIMIQUES POUR LA DÉTECTION OU LE DOSAGE DE VAPEURS DE MOLÉCULES CIBLES. DESCRIPTION DOMAINE TECHNIQUE La présente invention concerne l'utilisation de nanoparticules inorganiques d'oxydes de métaux de transition, plus précisément de nanoparticules d'oxyde d'au moins un métal de transition dopé par une terre rare, lesdites nanoparticules étant obtenues par un procédé sol-gel, en tant que matériaux sensibles dans des capteurs chimiques destinés à détecter ou à doser des vapeurs de composés ou molécules cibles. Ces composés ou molécules cibles sont notamment des polluants atmosphériques, des explosifs ou des précurseurs d'explosifs. L'invention a également trait aux capteurs 20 chimiques comprenant lesdites nanoparticules comme matériaux sensibles. L'invention se reporte plus particulièrement à la détection et au dosage de peroxydes et notamment du peroxyde d'hydrogène. 25 Le peroxyde d'hydrogène est un composé à partir duquel il est possible de préparer artisanalement des explosifs comme le triperoxyde de triacétone (TATP) ou le triperoxyde d'hexaméthylène diamine (HMTD), et le peroxyde d'hydrogène est aussi un produit de 30 décomposition de ces explosifs, de ce fait l'invention trouve notamment son application dans la lutte contre le terrorisme. Les peroxydes sont, par ailleurs, des composés très instables qui se décomposent facilement en 5 libérant, pour un certain nombre d'entre eux, des vapeurs inflammables, de ce fait l'invention trouve également son application dans la surveillance, à des fins sécuritaires, de locaux dans lesquels sont fabriqués, stockés et/ou utilisés des peroxydes ou des 10 composés peroxydables, c'est-à-dire des composés qui, initialement, ne sont pas des peroxydes mais qui sont susceptibles de se transformer au moins partiellement en peroxydes suite à un phénomène d'auto-oxydation, encore appelé peroxydation, ainsi que dans la 15 surveillance de la pollution atmosphérique. ÉTAT DE LA TECHNIQUE ANTÉRIEURE Les peroxydes sont des composés chimiques qui comprennent un ou plusieurs groupes -0-0- et qui ont, 20 de ce fait, un fort pouvoir oxydant. Ils sont donc couramment utilisés comme agents blanchissants, notamment dans l'industrie textile, pour le blanchiment de fibres naturelles comme les fibres de coton, et dans l'industrie papetière, pour le 25 blanchiment de la pâte à papier. Ils sont également couramment utilisés comme initiateurs, promoteurs ou catalyseurs dans des procédés de polymérisation radicalaire, ainsi que comme agents de réticulation ou de vulcanisation dans l'industrie des matières 30 plastiques. A cela, il faut ajouter des utilisations propres à chaque peroxyde. Ainsi, par exemple, le peroxyde d'hydrogène, de formule H202, encore connu sous le nom d'eau oxygénée, est employé comme : agent de désinfection ; agent de stérilisation, notamment dans l'industrie alimentaire où, vaporisé à haute température, il sert à stériliser les emballages composites juste avant l'incorporation des produits alimentaires, et dans l'industrie médicale où il sert à stériliser des dispositifs médicaux thermosensibles et, donc, non stérilisables par la chaleur ; agent de traitement d'eaux résiduaires 15 domestiques ou industrielles ; et comme agent de traitement d'effluents gazeux. Il se trouve que le peroxyde d'hydrogène est aussi susceptible d'être utilisé pour fabriquer de manière artisanale des peroxydes organiques explosifs 20 comme le TATP ou le HMTD et que ces explosifs donnent, lorsqu'ils se décomposent, du peroxyde d'hydrogène. Les peroxydes organiques tels que le TATP ou le HMTD sont des composés qui peuvent être aisément synthétisés à partir de précurseurs facilement 25 accessibles et qui sont aussi puissants que le TNT. L'instabilité de ces composés les rend inutilisables pour des applications militaires, par contre ces composés sont régulièrement impliqués dans des actes terroristes du fait qu'ils ne sont pas 30 détectables par les capteurs actuellement mis en place qui sont sensibles aux explosifs nitrés. Il se trouve également que les peroxydes ont la particularité d'être des composés très instables et de se décomposer en libérant, pour un certain nombre d'entre eux, des vapeurs inflammables. Il est donc hautement souhaitable de pouvoir disposer de dispositifs permettant de détecter de manière fiable mais néanmoins rapide la présence d'explosifs artisanaux ou de leurs précurseurs, et en particulier la présence de peroxydes, notamment lorsqu'ils sont à l'état de vapeurs, que ce soit pour déjouer une menace terroriste ou pour prévenir tout risque d'accident dans des locaux où sont fabriqués, stockés et/ou utilisés des peroxydes ou des composés peroxydables. En particulier, le peroxyde d'hydrogène étant à la fois un précurseur des peroxydes organiques et un produit de dégradation de ces composés, il paraît primordial d'être en mesure de le détecter. Ces composés explosifs et leurs précurseurs, y 20 compris H202, présentent généralement de très faibles tensions de vapeur, en conséquence les composés et précurseurs doivent pouvoir être détectés à l'état de traces. En outre, l'application visée étant notamment 25 le contrôle des bagages, les techniques de détection mises en oeuvre doivent être compatibles avec les transports de masse. Les méthodes actuellement utilisées pour détecter des vapeurs de composés, par exemple de 30 peroxydes, entrant notamment dans la composition d'explosifs, mettent en oeuvre des dispositifs d'analyses comme des spectromètres à mobilité ionique, des spectromètres de masse, des analyseurs infrarouge ou des techniques de chromatographie couplées à un spectromètre. Ces méthodes donnent d'une manière générale, des résultats satisfaisants en termes de sensibilité et de fiabilité, ce qui est primordial en matière de détection d'explosifs compte tenu de la très faible concentration en vapeurs dans l'atmosphère. Cependant, ces méthodes présentent également de nombreux inconvénients comme leur coût élevé, l'encombrement important et la consommation d'énergie élevée des dispositifs qu'elles utilisent, et leur mise en oeuvre complexe, qui rend indispensable la présence d'un spécialiste pour interpréter les signaux obtenus. Ces méthodes ne peuvent en outre être utilisées en tout lieu, et notamment en des lieux et sites difficiles d'accès car les dispositifs qu'elles utilisent ne peuvent être rendus portables et 20 autonomes. L'analyse peut également être effectuée en laboratoire par les dispositifs mentionnés plus haut après avoir effectué des prélèvements d'échantillons sur site mais cette méthode ne permet pas d'obtenir une 25 réponse rapide. Le recours aux « chiens renifleurs » ou autres animaux dressés et entraînés pour la détection de vapeurs présente l'inconvénient de nécessiter une longue période de formation des chiens et de leurs 30 maîtres et exclut des interventions continues et prolongées en raison d'une durée limitée d'attention de ces animaux. De plus, cette méthode nécessite elle aussi la présence d'un spécialiste comme un maître chien par exemple. Depuis un certain nombre d'années, le 5 développement de capteurs capables de détecter en temps réel des espèces, composés, molécules chimiques, notamment des espèces gazeuses, est en plein essor. Le fonctionnement de ces capteurs est basé sur l'utilisation d'un matériau sensible, c'est-à-dire d'un 10 matériau dont au moins une propriété physique et/ou chimique est modifiée au contact des espèces, composés, molécules chimiques recherchés encore appelés espèces, composés, molécules cibles. Ce matériau sensible est relié à un système 15 apte à mesurer instantanément toute variation de cette propriété physique et/ou chimique pour mettre ainsi en évidence la présence des espèces, composés, molécules chimiques recherchés. Plus précisément, le principe de fonctionnement 20 de ces capteurs chimiques repose sur l'interaction hétérogène de la molécule cible, par exemple sous forme de gaz, avec un matériau sensible, notamment sous forme de couche mince solide ou en solution pulvérisée, qui engendre la variation d'au moins une propriété physico- 25 chimique de ce matériau. Cette variation peut être de nature électrique, optique, mécanique, magnétique. Il peut s'agir d'une évolution de la masse du matériau sensible, due à l'adsorption des molécules notamment des molécules 30 gazeuses recherchées, à la surface du matériau sensible. La variation de la propriété du matériau sensible est alors mesurée en temps réel puis transformée par un système de transduction adapté en un signal électrique exploitable. Ce signal est enfin transmis au dispositif de mesure où il subit un traitement algorithmique adéquat afin d'indiquer la présence ou non des molécules recherchées, par exemple la présence ou non des molécules gazeuses recherchées dans l'atmosphère. Les avantages des capteurs chimiques, notamment par rapport aux méthodes précitées sont multiples : instantanéité des résultats, détection en temps réel, possibilité de miniaturisation et, donc, portabilité, maniabilité et autonomie importante, faibles coûts de fabrication et d'exploitation, simplicité d'utilisation etc. Toutefois, il est évident que leurs performances sont extrêmement variables selon la nature du matériau sensible utilisé. Ainsi, pour la détection des peroxydes et en particulier du peroxyde d'hydrogène, divers matériaux sensibles ont été envisagés. Une approche habituelle pour détecter le peroxyde d'hydrogène H202 consiste à mesurer le courant quand le peroxyde est oxydé à une électrode solide. Afin d'améliorer la réponse, plusieurs études ont consisté à revêtir la surface de l'électrode avec des substances présentant une activité catalytique comme des oxydes de métal de transition [1], des enzymes [2], du bleu de Prusse [3] ou de la phtalocyanine de métal [4]. Une autre approche consiste à utiliser des matériaux conducteurs tels que les nanotubes de carbone dopés avec différents éléments comme le platine [5] ou un complexe EDTA/fer [6] par exemple pour améliorer les propriétés électrocatalytiques. Ces techniques analytiques permettent de mesurer directement la concentration en H202 présent dans une solution, ou bien la concentration en H202 généré lorsque du TATP ou du HMTD sont traités par les ultraviolets ou par un rayon laser. Il est ainsi possible de réaliser une détection indirecte de ces espèces. Les peroxydes organiques peuvent également être décomposés en milieu acide [7] pour former du H202. Si les techniques décrites plus haut sont utiles en milieu liquide, elles apparaissent pour la plupart peu adaptées à la détection de vapeurs de peroxydes. Seules les phtalocyanines [4] déposées sous la 20 forme de films de 50 nm d'épaisseur, permettent la détection du H202 sous forme de vapeurs en une dizaine de minutes. D'autres composés, molécules organiques, qu'il s'agisse de colorants ou de composés luminescents, 25 peuvent être déposés sous la forme de films sur des substrats, pour former ainsi des bandes tests capables de détecter les peroxydes, dont la présence provoque une diminution de l'intensité lumineuse émise par ces molécules. 30 Des exemples de telles molécules sont le vert de lissamine (colorant organique) encapsulé dans de l'alcool polyvinylique (PVA) [8], ou le bronze d'hydrogène et de molybdène (MoHB; Mo205(OH)) [9]. Le blanchiment observé en présence d'un oxydant fort comme les peroxydes est dû à une dégradation de la molécule organique. Ces capteurs sont donc irréversibles et affichent une faible sélectivité responsable de nombreux faux positifs. De plus, les molécules organiques étant globalement peu stables sous éclairement, ces capteurs offriront une faible durée de vie et ne permettront pas un fonctionnement en continu. Une autre méthode consiste à utiliser des molécules organiques qui produisent un signal de fluorescence lors de leur dégradation par H202. C'est le cas du poly[3',6'-bis(1,3,2- dioxaborinane)fluoran] (PolyF-1) [10], des prochélateurs [11] ou des sulfoxydes de pyrène [12]. L'avantage de cette méthode est que l'on visualise une apparition de la fluorescence, qui est bien plus facile à détecter qu'une diminution de la 20 fluorescence. Cependant, cette méthode conserve tous les inconvénients dus à la mise en oeuvre de molécules organiques, à savoir notamment une faible durée de vie des capteurs. 25 Les composés inorganiques semblent donc être mieux adaptés à la détection des peroxydes et des matériaux sensibles inorganiques ont déjà été utilisés pour détecter le H202 en solution. Le document de Shu et al. [13] décrit un 30 composite Ti02/Si02 préparé par voie sol-gel. Sous une longueur d'onde d'excitation de 403 nm, la phosphorescence du composite diminue lors de l'addition d'une solution de peroxyde d'hydrogène. De même, le document de Casanova et al. [14] fait mention d'une sonde luminescente pour détecter le 5 peroxyde d'hydrogène en phase aqueuse qui utilise un matériau de type YVO4 dopé à l'europium. L'oxydation de l'Eu II en Eu III en présence de H202 conduit alors à une augmentation de la fluorescence. 10 Par ailleurs, il est communément admis que, pour la détection de composés gazeux, le matériau sensible doit présenter une grande surface spécifique afin de favoriser les interactions hétérogènes. Ainsi, l'utilisation de films minces mésoporeux 15 constitués de nanoparticules de silice incorporant des molécules sondes permet notamment la détection de composés nitro-aromatiques gazeux avec une grande sensibilité du fait d'une surface spécifique élevée [15]. 20 Il ressort donc de ce qui précède que les matériaux sensibles organiques proposés pour les capteurs chimiques, notamment destinés à la détection des peroxydes, présentent l'inconvénient majeur d'une très faible robustesse car ils possèdent une très 25 courte durée de vie lorsqu'ils sont soumis à une irradiation, en particulier lorsqu'ils sont exposés à la lumière du jour. Les matériaux sensibles inorganiques permettent de surmonter cet inconvénient, mais bien que certains 30 matériaux sensibles inorganiques aient été proposés pour la détection du peroxyde d'hydrogène, cette détection ne concerne que le peroxyde d'hydrogène à l'état liquide. Il existe donc, au regard de ce qui précède, un besoin pour un matériau sensible inorganique qui permette de détecter les vapeurs de peroxydes, en d'autres termes qui soit capable de réagir à la présence de peroxydes se trouvant à l'état de vapeurs. Il existe encore un besoin pour un matériau sensible qui, lorsqu'il est utilisé dans un capteur chimique possède toutes les caractéristiques requises pour un tel matériau comme la sensibilité (affinité du matériau sensible pour l'analyte, en l'espèce les vapeurs de peroxydes permettant sa détection sous forme de traces) associée à une rapidité de réponse, la sélectivité (sensibilité du matériau seulement à l'analyte visé), la réversibilité (capacité à revenir à l'état initial après détection) qui permettra un fonctionnement en continu, et la stabilité dans le temps et dans les conditions d'utilisation. Le but de la présente invention est, entre autres, de répondre aux besoins et exigences énumérés plus haut. EXPOSÉ DE L'INVENTION La présente invention a donc pour objet l'utilisation de nanoparticules d'au moins un oxyde d'au moins un métal de transition dopé par une terre rare, obtenues par un procédé sol-gel, en tant que matériau sensible dans un capteur chimique pour la détection ou le dosage de vapeurs d'un ou plusieurs composé(s) ou molécule(s) cible(s). Par métal de transition, on entend tous les éléments ayant un numéro atomique de 21 à 30 ; de 39 à 48 ; et de 72 à 80. Des métaux de transition préférés sont le 5 vanadium et l'yttrium. L'oxyde peut être un oxyde simple, d'un seul métal de transition, tel que le vanadium, ou bien un oxyde mixte de deux métaux de transition tels que le vanadium et l'yttrium, ou bien encore un oxyde de plus 10 de deux métaux de transition. Par terre rare, on entend tous les éléments ayant un numéro atomique de 57 à 71 ou lanthanides. Des terres rares préférées sont l'europium, l'erbium ou l'ytterbium. 15 Par « dopé par une terre rare », on entend généralement que ladite terre rare représente de 1% à 30% en masse de la masse totale de l'oxyde. Dans la présente, la notation VO4 : Eu, par exemple, signifie que VO4 est dopé par de l'europium en 20 toutes proportions. De la même manière, la notation YVO4 : Eu signifie que YVO4 est dopé par de l'europium en toutes proportions. L'utilisation de nanoparticules inorganiques, 25 minérales, d'un oxyde d'au moins un métal de transition dopé par une terre rare, obtenues par un procédé sol-gel, en tant que matériau sensible dans un capteur chimique pour la détection ou le dosage de vapeurs d'un ou plusieurs composé(s) ou molécule(s) cible(s) et plus 30 particulièrement de vapeurs de peroxyde, notamment de peroxyde d'hydrogène, n'a jamais été ni mentionnée ni suggérée dans l'art antérieur. L'utilisation de nanoparticules d'oxyde de vanadium dopé à l'europium en tant que matériau solide pour le stockage optique de données, dans des nanoémetteurs de lumière rouge pour des lampes, ou en tant que matériau pour concentrateurs solaires, est certes mentionnée respectivement dans les documents [16], [17], et [18]. Dans ces documents, les nanoparticules 10 ne sont jamais associées à un dispositif de transduction afin de constituer un capteur chimique de gaz capable notamment de détecter des vapeurs de peroxydes. L'utilisation qui fait l'objet de l'invention 15 permet de répondre aux besoins et exigences énumérés plus haut. Avantageusement, les nanoparticules sont des nanoparticules de Y.VO4Eu1,, où x a une valeur de 0 à 0,995. 20 De préférence, les nanoparticules sont choisies parmi les nanoparticules de VO4Eu, c'est-à-dire que x = 0 dans la formule YxVO4Eu1,, et les nanoparticules de Y0,5VO4 Eu0,5, c'est-à-dire que x = 0,5 dans la formule YxVO4 Eul'. 25 La technique sol-gel est une technique bien connue de l'homme du métier et elle ne sera donc pas décrite de manière détaillée dans la présente. On peut simplement rappeler que cette technique consiste en une polymérisation minérale en solution 30 généralement réalisée dans des conditions douces de température et de pression. Elle comprend une réaction d'hydrolyse d'un ou plusieurs précurseur(s) d'oxyde dans une phase solvant pour former des fonctions, groupements hydroxyles réactifs. Ces fonctions, groupements hydroxyles réagissent ensuite par des réactions de condensation pour former des ponts "oxo" c'est-à-dire des ponts « métal-oxygène-métal » par élimination de molécules d'eau ou d'alcool. Ainsi, par exemple, dans le cas de précurseurs organiques d'oxyde d'un métal ou métalloïde M, ces réactions s'écrivent schématiquement : Hydrolyse : M-OR + H2O -3 M-OH + R-OH Condensation : M-OH + RO-M -3 M-O-M + R-OH M-OH + HO-M -3 M-O-M + H2O. Ces réactions d'hydrolyse-condensation conduisent tout d'abord à la formation d'une solution qui est appelée "sol" mais qui peut être, selon les conditions dans lesquelles est réalisée l'hydrolyse des précurseurs d'oxyde, soit un sol au sens strict du terme (c'est-à-dire une solution renfermant des espèces chimiques sous la forme de colloïdes), soit une solution renfermant des espèces chimiques sous forme d'oligomères ou de polymères, puis à la formation d'un "gel" (c'est-à-dire une masse visqueuse, élastique et présentant une structure de liquide figé) qui est constitué d'un réseau polymérique minéral et dont la viscosité augmente avec le temps. Après élimination de la phase solvant emprisonnée dans le gel, ce dernier peut être soumis à des traitements complémentaires comme, par exemple, un traitement thermique permettant de le densifier. Avantageusement, les nanoparticules notamment de Y.VO4 : Eui_, peuvent avoir une taille, définie par leur plus grande dimension, par exemple par leur diamètre, de 2 à 100 nm. En effet, les nanoparticules mises en oeuvre selon l'invention ont généralement une forme sphérique ou quasi-sphérique, sphéroïdale. Selon un premier mode de réalisation, les nanoparticules se présentent dans le capteur sous la forme d'un film mince solide de nanoparticules, par exemple d'un film mince recouvrant au moins l'une des faces d'un substrat plan. Avantageusement, le film mince solide de nanoparticules a une épaisseur de 2 nanomètres à 10 micromètres, de préférence de 2 nanomètres à un 20 micromètre. Avantageusement, ce film mince solide est un film mésoporeux. Dans la présente, on entend généralement par « film mésoporeux », un film dont la taille des pores 25 est comprise entre 2 et 50 nanomètres, conformément aux recommandations pour la caractérisation de solides poreux de l'International Union of Pure and Applied Chemistry (IUPAC) [20]. Ce film mince solide peut de préférence être 30 obtenu par dépôt d'une ou plusieurs couche(s) d'un sol des nanoparticules sur au moins l'une des faces d'un substrat plan et élimination de la phase solvant présente dans cette couche ou ces couches. Ce film a généralement une épaisseur dans la gamme mentionnée plus haut après élimination du solvant. Ce film est qualifié de film solide, précisément car le solvant en a été totalement ou substantiellement éliminé. La teneur en solvant de ce film mince solide est généralement inférieure à 1% en masse, de préférence elle est de 0% en masse. Ce sol, renferme typiquement des colloïdes d'oxyde d'au moins un métal de transition dopé par une terre rare, par exemple d'oxyde de vanadium et d'yttrium dopé par de l'europium présentant une taille, définie par leur plus grande dimension, par exemple par leur diamètre, de l'ordre de 2 nanomètres à 100 nanomètres. Ce sol, nommé sol colloïdal, est de préférence, préparé par hydrolyse basique des précurseurs d'oxydes en phase aqueuse. Avantageusement, les précurseurs sont choisis parmi les sels métalliques tels que les nitrates. Des exemples de précurseurs sont le nitrate d'europium, l'orthovanadate de sodium et le nitrate d'yttrium. Afin de limiter la croissance des particules et d'assurer leur dispersion, une solution d'un dispersant tel que le citrate de sodium peut être ajoutée au mélange réactionnel. L'élimination des ions en excès du sol peut être réalisée par dialyse en utilisant par exemple une membrane semi-perméable. Lors de cette étape d'élimination des ions en excès, par exemple par dialyse, on peut également remplacer tout ou partie de l'eau par un solvant organique. Ce solvant organique peut être choisi par exemple parmi les alcools aliphatiques de 1 à 6C tel que le méthanol, l'éthanol, et l'isopropanol ; l'acétonitrile ; le tétrahydrofuranne (THF) ; le toluène ; et leurs mélanges. Quelle que soit la voie de synthèse choisie, à savoir hydrolyse basique de précurseur d'oxydes en phase aqueuse , ou autre, un sol stable, transparent et incolore est obtenu. La concentration du sol final est enfin ajustée par addition ou évaporation de solvant. Le sol colloïdal d'oxydes obtenu comprend donc un solvant choisi généralement parmi l'eau ; les alcools aliphatiques de 1 à 6C tel que le méthanol, l'éthanol, et l'isopropanol ; l'acétonitrile ; le tétrahydrofuranne (THF) ; le toluène ; et leurs mélanges. Un sol final qui comprend outre de l'eau un solvant organique, par exemple un sol final contenant un mélange d'eau et d'acétonitrile, de préférence en proportions égales, conserve la stabilité et toutes les propriétés du sol aqueux telles que les propriétés de fluorescence, mais présente l'avantage de permettre la solubilisation de peroxydes organiques comme le TATP. Le sol colloïdal présente avantageusement une concentration en nanoparticules de 0,1% à 10% en masse, 30 de préférence de 0,1% à 4% en masse, de préférence encore de 2% à 4% en masse. Le dépôt de la couche ou des couches du sol d'oxydes colloïdaux sur le substrat peut être avantageusement réalisé par une technique de dépôt par voie humide. Cette technique de dépôt par voie humide peut être choisie parmi l'une des techniques de dépôt par voie humide suivantes : - la pulvérisation (connue sous la terminologie anglaise "spray-coating") ; - l'enduction centrifuge (connue sous la terminologie anglaise "spin-coating") ; - le dépôt à la goutte (connu sous la terminologie anglaise "drop-coating") ; - le trempage-retrait (connu sous la terminologie anglaise "dip-coating") ; - l'enduction laminaire (connue sous la terminologie anglaise "meniscus-coating") ; - l'épandage (connu sous la terminologie anglaise "soak-coating") ; - le jet d'encre (connu sous la dénomination anglaise « inkjet printing ») ; - l'enduction au rouleau (connue sous la terminologie anglaise "roll to roll process") ; ou encore - l'enduction au pinceau (connue sous la terminologie anglaise "paint-coating"). Parmi ces techniques, qui sont bien connues de l'homme du métier, on préfère la pulvérisation, l'enduction centrifuge, le trempage-retrait et le dépôt à la goutte car ce sont celles qui conviennent le mieux à la réalisation d'un film mince par dépôt d'un sol d'oxydes colloïdaux sur un substrat. Le trempage-retrait et l'enduction centrifuge sont encore préférés car ces techniques permettent d'obtenir des films minces homogènes. Quelle que soit la technique de dépôt utilisée, la phase solvant, comprenant un ou plusieurs solvant(s) présente dans la couche ou les couches déposées sur le substrat est, de préférence, éliminée par évaporation, cette dernière pouvant se faire naturellement à l'air libre ou pouvant être facilitée, par exemple par l'application d'un flux gazeux, par chauffage thermique ou radiatif (UV, IR ou micro-ondes) pour autant que ce chauffage n'altère pas le substrat sous-jacent, ou encore par des moyens mécaniques comme lors d'un dépôt du sol d'oxydes colloïdaux sur le substrat par enduction centrifuge. Le film mince de nanoparticules d'oxyde d'au moins un métal de transition dopé par une terre rare, tel que Y.VO4Eu1,, ou x est tel que défini plus haut, peut en outre être soumis à un ou plusieurs traitement(s) choisi(s) parmi : une densification par voie thermique ou radiative (UV, IR ou micro-ondes) ; ou encore un durcissement par voie chimique. La densification par voie thermique, qui consiste à chauffer le film mince de nanoparticules d'oxyde à une température élevée, c'est-à-dire pouvant aller jusqu'à 900°C, mais toutefois inférieure à la température d'endommagement du substrat, permet de consolider ce film mince. Le durcissement par voie chimique, qui est décrit dans FR-A-2 703 791 [19], consiste à faire subir au film mince de nanoparticules d'oxyde un traitement alcalin en milieu liquide ou gazeux, typiquement en présence de molécules d'ammoniac, ou un traitement acide. Avantageusement, les nanoparticules d'oxyde d'au moins un métal de transition dopé par une terre rare, tel que Y.VO4 :Eul', peuvent être chacune recouvertes, enrobées, d'une fine couche de silice obtenue par voie sol-gel. Ces nanoparticules sont des nanoparticules à structure coeur-coquille (« core shell » en anglais) dont le coeur est constitué par une nanoparticule d'oxyde d'au moins un métal de transition dopé par une terre rare, tel que Y.VO4 :Eul', et la coquille est constituée par une fine couche de silice. Cette fine couche de silice présente généralement une épaisseur de 1 à 10 nanomètres. Une telle épaisseur est généralement suffisante et permettra d'une part d'augmenter la stabilité des particules en milieu acide et d'autre part de greffer des groupements organiques susceptibles d'améliorer les performances du capteur chimique de gaz, par exemple sa sensibilité, sa sélectivité et sa résistance à l'humidité ambiante. Cette fine couche de silice est de préférence obtenue par croissance en solution de silice sur la surface des nanoparticules d'oxyde d'au moins un métal de transition dopé par une terre rare comme l'europium, par exemple sur la surface des nanoparticules de YxVO4Eui-x . Pour cela, on peut par exemple ajouter un précurseur de silice tel que le TEOS à un sol, par exemple un sol hydro-alcoolique contenant des nanoparticules d'oxyde d'au moins un métal de transition dopé par une terre rare comme l'europium, par exemple un sol contenant des nanoparticules de YxVO4Eui-x . En présence d'un catalyseur qui peut être un acide ou une base, une fine couche de silice enrobe les nanoparticules d'oxyde d'au moins un métal de transition dopé par une terre rare comme l'europium, par exemple les nanoparticules de Y.VO4Eu1, . On obtient ainsi un sol de nanoparticules coeur- coquille (« core-shell » en anglais). Ce sol, qui renferme typiquement des colloïdes ou nanoparticules d'oxyde d'au moins un métal de transition dopé par une terre rare comme l'europium, par exemple des colloïdes de YxVO4Eu1, recouverts de silice présentant un diamètre de l'ordre de 2 nanomètres à 100 nanomètres peut ainsi, de préférence, être préparé par hydrolyse basique d'au moins un précurseur d'oxyde de silicium dans une phase solvant contenant un solvant organique, seul ou mélangé à de l'eau, et les nanoparticules d'oxyde d'au moins un métal de transition dopé par une terre rare comme l'europium, par exemple les nanoparticules de Y.VO4Eu1,, puis mûrissement de la solution ainsi obtenue. Dans ce cas, la fine couche de silice est tout préférentiellement préparée par un procédé de croissance en solution de la silice qui comprend les étapes suivantes : a) on prépare un sol de nanoparticules d'oxyde d'au moins un métal de transition dopé par une terre rare comme l'europium, par exemple des nanoparticules de Y.VO4Eu1, dans un solvant constitué par un alcool ou un mélange d'alcools ; b) on ajoute au sol préparé dans l'étape a) au moins un précurseur de silice, et au moins une base forte jouant le rôle de catalyseur, telle que l'ammoniaque, de façon à ce que le sol présente un pH au moins égal à 8; c) on réalise l'hydrolyse dudit au moins un précurseur de silice dans l'alcool ou le mélange d'alcools additionné d'au moins une base forte, telle que l'ammoniaque, et présentant un pH au moins égal à 8, moyennant quoi il se forme une fine couche de silice sur les particules d'oxyde d'au moins un métal de transition dopé par une terre rare ; d) on effectue le mûrissement de la solution ainsi obtenue pour former un sol alcoolique de nanoparticules d'oxyde revêtues d'une fine couche de silice, et éventuellement e) on élimine la base forte du sol alcoolique ainsi formé ou on remplace par de l'eau tout ou partie de l'alcool ou des alcools présents dans ce sol. Ainsi, le sol de nanoparticules d'oxyde d'au moins un métal de transition dopé par une terre rare comme l'europium, par exemple le sol de nanoparticules de Y.VO4 : Eui_, recouvertes de silice peut aussi bien être un sol alcoolique, un sol hydro-alcoolique qu'un sol aqueux. L'élimination de la base forte du sol obtenu à l'étape d) ci-dessus peut être réalisée en traitant ce 5 dernier au reflux par un solvant organique, par exemple un alcool ou un mélange d'alcools. Quant au remplacement par de l'eau de tout ou partie de l'alcool ou des alcools présents dans le sol obtenu à l'étape d) ci-avant, celui-ci peut être 10 réalisé par dilution de ce sol par un mélange d'eau et d'un ou plusieurs alcool(s) pour obtenir un sol hydroalcoolique, puis par concentration du sol hydroalcoolique ainsi obtenu dans des conditions qui permettent d'éliminer de tout ou partie de l'alcool ou 15 des alcools qu'il renferme. Avantageusement, la fine couche de silice est préparée en milieu alcoolique avec une teneur contrôlée en eau et en ammoniaque. En variante, le sol de particules d'oxyde d'au 20 moins un métal de transition dopé par une terre rare comme l'europium, par exemple le sol de nanoparticules de YxVO4Eu1, peut être revêtu d'une fine couche de silice préparée par hydrolyse acide (c'est-à-dire que l'on utilise un acide en lieu et place de la base forte 25 telle que l'ammoniaque) d'au moins un précurseur d'oxyde de silicium en solution dans une phase solvant contenant un solvant organique, seul ou mélangé à de l'eau, et dont le pH est, de préférence, compris entre 0 et 1, puis mélange de la solution ainsi obtenue avec 30 une solution contenant de l'eau, un solvant organique, et mûrissement du mélange résultant. Quelle que soit la voie d'hydrolyse retenue, le précurseur d'oxyde de silicium est, de préférence, choisi parmi les alcoxydes de silicium tétrafonctionnels de formule Si(OR)4 (tétraalcoxysilanes) dans laquelle R représente un groupe alkyle comprenant de 1 à 6 atomes de carbone et, notamment, parmi le tétraméthylortho-silicate (TMOS) et le tétraéthylorthosilicate (TEOS). Toutefois, d'autres types de précurseur d'oxyde sont également susceptibles d'être utilisés comme, par exemple : des alcoxydes tétrafonctionnels de formule Si(OR)4 dans laquelle R est un groupe autre qu'un groupe alkyle, tel qu'un groupe acétyle ; - des alcoxydes de silicium mono-, di- ou trifonctionnels de formule Si(OR)4_,R'. dans laquelle R est un groupe alkyle en Ci-C6, tandis que R' est un groupe organique ou inorganique, par exemple un atome de chlore, et x est égal à 1, 2 ou 3 ; ou encore - des silicates inorganiques tels que SiC14, SiBr4 ou Si3O7Na2. Le solvant organique est, lui, de préférence, un alcool ou un mélange d'alcools, en particulier un alcool aliphatique ou un mélange d'alcools aliphatiques comprenant de 1 à 6 atomes de carbone tels que le méthanol, l'éthanol ou l'isopropanol. Toutefois, d'autres types de solvants organiques peuvent aussi être utilisés comme, par exemple, des phénols ou des diols de formule OH-R"-OH dans laquelle R" est un groupe alkylène en C2-C30 ou un groupe phényle. Par ailleurs, le sol de nanoparticules d'oxyde d'au moins un métal de transition dopé par une terre rare, tel que Y.VO4 : Eul', recouvertes de silice présente avantageusement une teneur, concentration massique en nanoparticules de 0,1% à 10%, de préférence, de 0,1% à 4%, et de préférence encore de 2% à 4% (la teneur est la même que pour le sol dont les nanoparticules ne sont pas recouvertes de silice). Le dépôt de la couche ou des couches du sol sur des nanoparticules d'oxyde d'au moins un métal de transition dopé par une terre rare, mais cette fois revêtues de silice, sur le substrat, peut être effectué par une technique de dépôt par voie humide et notamment par l'une des techniques de dépôt par voie humide déjà citées plus haut. Quelle que soit la technique de dépôt utilisée, la phase solvant présente dans la couche ou les couches déposées sur le substrat est, de préférence, éliminée par évaporation, cette dernière pouvant se faire naturellement à l'air libre ou pouvant être facilitée, par exemple par l'application d'un flux gazeux, par chauffage thermique ou radiatif (UV, IR ou micro-ondes) pour autant que ce chauffage n'altère pas le substrat sous-jacent, ou encore par des moyens mécaniques comme lors d'un dépôt du sol de nanoparticules d'oxyde d'au moins un métal de transition dopé par une terre rare comme l'europium, par exemple du sol de nanoparticules de YxVO4Eu1, recouvertes de silice sur le substrat par enduction centrifuge. Conformément à l'invention, et comme on l'a déjà indiqué plus haut, la silice peut être fonctionnalisée par des groupes chimiques par exemple des groupes chimiques susceptibles d'améliorer les performances du capteur chimique, par exemple en renforçant sa sensibilité et/ou sa sélectivité vis-à- vis de certains composés tels que les peroxydes, en augmentant sa réversibilité et/ou sa durabilité, ou en diminuant sa sensibilité aux variations hygrométriques environnementales, ou encore en améliorant sa robustesse, sa résistance à l'humidité ambiante. Ainsi, la sensibilité et la sélectivité du capteur chimique vis-à-vis des composés peroxydes peuvent être renforcées par un greffage de groupes chimiques présentant une forte affinité pour ce type de composés, auquel cas ce greffage est, par exemple, réalisé en faisant réagir des groupes hydroxyles libres de la silice avec un composé de formule X(4_x_y_z)_siR1xR2yR3z dans laquelle X est un groupe hydrolysable comme un halogénure, un acétonate, un acrylate ou un alcoolate de formule OR4 où R4 est un groupe alkyle comprenant de 1 à 10 atomes de carbone, R1, R2 et R3, qui peuvent être identiques ou différents, sont des groupes sensibles aux composés peroxydes, par exemple du type phtalocyanine de métal, x, y et z sont des nombres entiers allant de 0 à 3, à la condition toutefois que l'un au moins de x, y et z soit différent de 0 et que x+y+z 3. La sensibilité du capteur chimique aux variations hygrométriques environnementales peut, elle, être diminuée par un greffage de groupes hydrophobes et, notamment, de groupes alkyles, de groupes aromatiques (phényles par exemple) ou de groupes fluorés comme, par exemple, des chaînes alkyles comportant plusieurs atomes de fluor du type -CH2- CH2- (CF 2) 7-CF 3, auquel cas ce greffage est, par exemple, réalisé en faisant réagir des groupes hydroxyles libres de la silice avec un composé de formule X(4_x_y_z)_siR1xR2yR3z dans laquelle X, x, y et z ont la même signification que précédemment, mais dans laquelle R1, R2 et R3 sont des groupes hydrophobes. Avantageusement, la fonctionnalisation, le greffage, de la silice peut se faire en faisant réagir les groupes hydroxyles libres de la silice avec un composé de type alcoxy (1 à 10C) silane présentant au moins un groupement non hydrolysable lié au silicium. Quels que soient les groupes chimiques que greffer sur la silice, le greffage de peut être réalisé sur les nanoparticules moins un oxyde d'au moins un métal de transition que Yx-V-04 recouvertes de silice aussi entend groupes l'on ces d'au ,tel bien lorsqu'elles sont à l'état de sol colloïdal, avant que celui-ci ne soit déposé sur le substrat, que sous forme de film mince solide (solvant éliminé), une fois celui-ci constitué sur le substrat. Dans ce dernier cas, le greffage est effectué en mettant ce film mince en contact avec un composé comprenant au moins un groupe correspondant à ceux que l'on souhaite greffer, soit sous forme vapeur si les composés que l'on souhaite greffer sont volatils, soit sous forme liquide s'ils ne le sont pas. Par exemple, on pourra tremper la fine couche 30 de silice, constituée sur les nanoparticules dans une solution alcoolique contenant l'espèce à greffer et une base forte telle que de l'ammoniaque. Par ailleurs, indépendamment de toute fonctionnalisation de la silice, la fine couche de silice sur les nanoparticules peut être soumise à un ou plusieurs traitement(s) choisi(s) parmi : un lavage par un solvant organique ; - une densification par voie thermique ou radiative (UV, IR ou micro-ondes) ; ou encore - un durcissement par voie chimique. La densification par voie thermique, qui consiste à chauffer la fine couche de silice, à une température élevée, c'est-à-dire pouvant aller jusqu'à 900°C, mais toutefois inférieure à la température d'endommagement du substrat, permet de consolider cette fine couche. Le durcissement par voie chimique, qui est décrit dans FR-A-2 703 791 [19], consiste à faire subir à la fine couche de silice, un traitement alcalin en milieu liquide ou gazeux, typiquement en présence de molécules d'ammoniac, ou un traitement acide. Il permet d'améliorer, non seulement la tenue mécanique de cette fine couche et, en particulier, sa résistance à l'abrasion et son adhésion sur le substrat, mais également les performances de détection du capteur chimique. Selon un deuxième mode de réalisation, les nanoparticules se présentent dans le capteur sous la forme d'un sol de nanoparticules d'au moins un oxyde 30 d'au moins un métal de transition dopé par une terre rare, tel que Y.VO4 : Eul', obtenues par voie sol-gel, dans un solvant. Ce deuxième mode de réalisation de l'invention où les nanoparticules se présentent dans le capteur sous la forme d'un sol de nanoparticules fait intervenir une interaction liquide-gaz alors que le premier mode de réalisation de l'invention, dans lequel les nanoparticules se présentent dans le capteur sous la forme d'un film solide de nanoparticules, fait intervenir une interaction solide-gaz. En d'autres termes, l'invention concerne également l'utilisation directe de sols généralement colloïdaux contenant des nanoparticules inorganiques d'au moins un oxyde d'au moins un métal de transition dopé par une terre rare, par exemple des nanoparticules de Y.VO4 : Eul', obtenues par voie sol-gel en tant que matériau sensible dans un capteur chimique pour la détection ou le dosage de vapeurs d'un ou plusieurs composé(s) ou molécule(s) cible(s) tels que des peroxydes. Un tel sol contenant des nanoparticules d'au moins un oxyde d'au moins un métal de transition dopé par une terre rare, par exemple des nanoparticules de Y.VO4 :Eul', obtenues par voie sol-gel, ainsi que sa préparation, ont déjà été décrits plus haut. Ce sol renferme typiquement des colloïdes d'au moins un oxyde d'au moins un métal de transition dopé par une terre rare telle que l'europium présentant une taille, définie par leur plus grande dimension telle que leur diamètre, de l'ordre de 2 nanomètres à 100 nanomètres. Les nanoparticules d'oxydes de ce sol ont aussi déjà été décrites plus haut. Ces nanoparticules peuvent, comme on l'a déjà mentionné ci-dessus, être éventuellement pourvues d'une fine couche de silice et cette fine couche peut éventuellement être fonctionnalisée comme cela a déjà été précisé. Ce sol colloïdal d'oxydes comprend un solvant choisi généralement parmi l'eau ; les solvants organiques tels que les alcools aliphatiques de 1 à 6C 10 comme le méthanol, l'éthanol, et l'isopropanol, l'acétonitrile, le tétrahydrofuranne (THF), le toluène ; et leurs mélanges. Le sol utilisé dans ce deuxième mode de réalisation a avantageusement une concentration en 15 nanoparticules de 0,01% à 4% en masse. La concentration de ce sol, utilisé dans ce deuxième mode de réalisation, est beaucoup plus faible que la concentration du sol utilisée pour préparer le film mince solide dans le premier mode de réalisation. 20 Ce sol peut être utilisé directement. Il est alors mis en contact avec une atmosphère gazeuse, par exemple une atmosphère ou un volume d'air à analyser en vue de détecter ou de doser des vapeurs de composés ou molécules cibles, en particulier des vapeurs de 25 polluants atmosphériques, tels que des vapeurs de peroxydes, susceptibles de se trouver dans cette atmosphère gazeuse. Cette mise en contact sol-gaz peut se faire par exemple en projetant, nébulisant le sol, sous la forme 30 d'un jet, nébulisât ou brouillard (« spray ») dans l'atmosphère gazeuse à analyser, ou en plaçant le sol dans une cuve et en mettant en contact, par exemple par barbotage, l'atmosphère gazeuse, le gaz avec le sol liquide. Cette mise en contact est généralement couplée 5 avec une détection optique utilisant la variation de l'intensité de fluorescence du matériau. Ou bien, le sol peut être déposé sous la forme d'un film mince recouvrant au moins en partie l'une des faces d'un substrat plan. 10 Il faut alors généralement prendre garde que le solvant ne s'évapore pas. Ce substrat peut être par exemple un substrat de type microbalance à quartz pour un capteur gravimétrique ou bien une lame de quartz ou de verre 15 pour un capteur optique. Avantageusement, le film mince du sol a une épaisseur de 2 nanomètres à 10 micromètres, de préférence de 2 nanomètres à un micromètre. Le dépôt du film de sol peut être réalisé par 20 l'une des techniques déjà mentionnées plus haut dans le cadre de la description de la préparation d'un film mince solide de nanoparticules. Il est toutefois important de noter que dans ce mode de réalisation, on n'élimine pas la phase solvant présente dans le film 25 car celui-ci est un film du sol et non un film solide. Conformément à l'invention, le substrat, ainsi que le système de mesure qui lui est associé, sont choisis en fonction de la propriété physique du film mince solide de nanoparticules d'oxydes métalliques ou 30 du film mince de sol, dont les variations induites par la présence d'un ou plusieurs composé(s) cible(s), notamment d'un ou plusieurs composé(s) de type peroxyde, sont destinées à être mesurées par le capteur chimique. De préférence, on mesure les variations de 5 masse et les variations de fluorescence de ce film mince. Aussi, le capteur chimique est-il, de préférence, un capteur gravimétrique ou un capteur optique à fluorescence. 10 A titre d'exemples de capteurs gravimétriques, on peut citer les capteurs à microbalance à quartz, les capteurs à ondes de surface (connus sous la terminologie anglaise "SAW" pour "Surface Acoustic Wave") tels que les capteurs à ondes de Love et les 15 capteurs à ondes de Lamb, et les microleviers. Parmi les capteurs gravimétriques, on préfère plus particulièrement les capteurs du type microbalance à quartz. Ce type de capteur, dont le principe de 20 fonctionnement a été décrit par Sanchez-Pedrono et al. (Anal. Chem. Acta, 182, 1986, page 285, [21]), comprend, schématiquement, un substrat piézo-électrique (ou résonateur), généralement un cristal de quartz recouvert sur ses deux faces d'une couche métallique, 25 par exemple d'or ou de platine, et qui est relié à deux électrodes. Le matériau sensible recouvrant l'une ou les deux faces du substrat, toute variation de masse de ce matériau se traduit par une variation de la fréquence de vibration du substrat. 30 Le principe de fonctionnement des capteurs optiques à fluorescence a, lui, été décrit par Valeur dans Mblecular Fluorescence: Principles and Applications, 2002, Ed. WILEY VCH, New York [22]. Ce type de capteur comprend généralement un substrat en verre de qualité optique dont l'une des faces est recouverte d'un film mince du matériau sensible. L'intensité de la fluorescence émise par le matériau sensible peut être mesurée sur l'ensemble du spectre d'émission de ce matériau. Toutefois, il est préférable d'effectuer les mesures d'intensité de fluorescence à la longueur d'onde d'émission donnant les valeurs d'intensité maximales pour la longueur d'onde d'excitation conduisant, elle, au meilleur rapport signal/bruit pour l'acquisition des intensités de fluorescence. Le capteur chimique peut également être un multicapteur, c'est-à-dire qu'il peut comprendre plusieurs capteurs élémentaires qui sont munis de matériaux sensibles, de substrats et/ou de systèmes de mesure différents les uns des autres. Le multicapteur pourra comprendre par exemple plusieurs capteurs élémentaires choisis parmi les capteurs gravimétriques et les capteurs optiques à fluorescence, l'essentiel étant que l'un au moins parmi ces capteurs élémentaires soit un capteur qui comprend des nanoparticules d'au moins un oxyde d'au moins un métal de transition dopé par une terre rare obtenues par un procédé sol-gel en tant que matériau sensible ; ces nanoparticules pouvant se présenter sous la forme d'un film mince de nanoparticules, par exemple de Y.VO4:Eu1, tel que précédemment décrit, ou d'un sol de nanoparticules, par exemple de Y.VO4:Eu1-x- Conformément à l'invention, le ou les composé(s) ou molécule(s) cible(s) destiné(s) à être détecté(s) par le capteur chimique sont, de préférence, des polluants atmosphériques tels que H202, des explosifs et des précurseurs d'explosifs. De préférence encore, le ou les composé(s) ou molécule(s) cible(s) destiné(s) à être détecté(s) par le capteur chimique sont des peroxydes. Conformément à l'invention, les peroxydes 10 destinés à être détectés par le capteur sont, de préférence, des peroxydes dont au moins l'un des deux atomes d'oxygène du groupe ou de l'un des groupes -0-0-qu'ils comportent est lié à un atome d'hydrogène, moyennant quoi cet atome d'oxygène forme un groupe 15 hydroxyle avec cet atome d'hydrogène. Des peroxydes qui répondent à ce critère sont notamment le peroxyde d'hydrogène, les hydro-peroxydes comme, par exemple, l'hydroperoxyde de t-butyle, l'hydroperoxyde d'a-cumyle ou et l'hydro-peroxyde de 20 1-phénéthyle, les peroxydes de cétones comme, par exemple, le peroxyde de méthyléthylcétone, le peroxyde d'acétylacétone, le peroxyde de cyclohexanone, le peroxyde d'acétone (diperoxyde d'acétone C61-11204, triperoxyde d'acétone -ou triperoxyde de triacétone- 25 C9H18O6 et tétraperoxyde d'acétone C12H2408), et le triperoxyde d'hexaméthylène diamine, le peroxyde d'hydrogène étant particulièrement préféré. L'utilisation de nanoparticules de YxVO4 obtenues par un procédé sol-gel en tant que matériau 30 sensible dans un capteur chimique pour la détection ou le dosage de vapeurs d'un ou plusieurs composé(s) ou molécule(s) cible(s) tels que des peroxydes s'est révélée présenter de nombreux avantages qui ont été mis en évidence lors d'essais réalisés avec ce matériau qui sont notamment exposés dans les exemples qui suivent. Ces avantages sont notamment les suivants : - les capteurs munis d'un tel matériau sensible sont capables de détecter spécifiquement des vapeurs de peroxydes, et en particulier des vapeurs de peroxydes d'hydrogène, avec une très grande sensibilité puisqu'ils peuvent détecter leur présence à des concentrations dans l'air de l'ordre du ppm (partie par million) et même inférieures; - les capteurs munis de ce matériau sensible sont caractérisés en particulier par : - une rapidité de réponse et une reproductibilité de cette réponse ; - une sélectivité vis-à-vis des composés peroxydés; - une stabilité de leurs performances dans le temps et une durée de vie très satisfaisante ; - une stabilité de leurs performances dans une large gamme d'hygrométrie ambiante ; - une aptitude à fonctionner en continu ; - une simplicité de fabrication liée au fait que le procédé sol-gel est un procédé simple à mettre en oeuvre ; - un coût compatible avec une production des capteurs en série ; et - la possibilité d'être miniaturisés et, ainsi, d'être aisément transportables et manipulables sur tout type de site. - le matériau est constitué de particules de taille nanométrique, ce qui confère au film mince, généralement mésoporeux, obtenu, ou à un sol contenant ces nanoparticules pulvérisé en gouttelettes, une grande surface d'échange avec l'atmosphère gazeuse ; - la nature inorganique du matériau sensible, constitué d'oxydes métalliques, lui confère une robustesse très supérieure à celle des matériaux organiques, en particulier une grande stabilité des performances dans le temps et sous irradiation, notamment à la lumière du jour, avec par exemple, une intensité de fluorescence conservée pour des durées de vie supérieures à trois mois, que le matériau soit sous la forme d'un sol ou d'un film mince solide ; - le matériau sensible en particulier lorsqu'il s'agit de composés du type Y.VO4 :E111_, possède avantageusement des propriétés de fluorescence lorsqu'il est soumis à un rayonnement ultraviolet. Cette caractéristique permet une utilisation de ce matériau dans un capteur optique pour la détection de peroxydes, et en particulier des vapeurs de peroxyde d'hydrogène, par extinction de la fluorescence. En effet, ces composés se caractérisent par une diminution extrêmement rapide de leur intensité de fluorescence en présence de peroxydes sous forme de 30 vapeurs. La diminution de l'intensité de fluorescence en présence de peroxyde est due à l'interaction hétérogène entre les vapeurs de l'analyte tel que le peroxyde et le matériau sensible inhibant le transfert d'énergie depuis l'oxyde de métal de transition tel qu'un vanadate vers la terre rare telle que l'europium responsable de la fluorescence. Un tel capteur est alors très sensible, sélectif vis-à-vis notamment des composés organiques volatils (comme les alcools, les cétones, les composés aromatiques cycliques ou les hydrocarbures), et fournit une réponse rapide, fiable, et reproductible. Précisons que par « sélectif vis-à-vis des composés organiques volatils », on entend généralement que le capteur permet de détecter sélectivement les peroxydes dans un gaz comprenant aussi des composés organiques volatils. Cette sélectivité est montrée dans l'exemple 7, plus bas. Enfin, l'émission de fluorescence de l'europium 20 vers 617 nm fournit une réponse visuelle qui favorise l'interprétation de la détection. L'invention concerne, en outre, un capteur chimique qui comprend des nanoparticules d'au moins un oxyde d'au moins un métal de transition dopé par une 25 terre rare, obtenues par un procédé sol-gel, en tant que matériau sensible. Ledit capteur peut être un capteur gravimétrique, de préférence un capteur à microbalance à quartz ou un capteur à fluorescence. 30 Le capteur est de préférence destiné à détecter le peroxyde d'hydrogène. Les capteurs selon l'invention trouvent leur application pour la détection d'explosifs primaires ou artisanaux ou de précurseurs d'explosifs, que ce soit en vue d'assurer la sécurité des lieux publics (aéroports, métros, gares), de contrôler la licéité des marchandises en circulation sur un territoire, de lutter contre le terrorisme ou encore de dépolluer des sites industriels. Ils sont également utiles pour la protection de l'environnement, en particulier pour le contrôle et la surveillance de la pollution atmosphérique et de la qualité d'ambiances plus ou moins confinées, ainsi que pour la surveillance à des fins sécuritaires, de sites industriels fabriquant stockant ou manipulant des composés peroxyde. D'autres caractéristiques et avantages de l'invention apparaîtront mieux à la lecture du complément de description qui suit, qui se rapporte à des exemples illustrant la préparation de sols de nanoparticules de EuVO4 et de Y0,5VO4 : Eu0,5, la préparation d'un film mince de nanoparticules de EuVO4, l'utilisation pour la détection de vapeurs de peroxyde d'hydrogène de capteurs à fluorescence comprenant ce film mince solide, et la démonstration de la sélectivité, de la sensibilité et de la stabilité dans le temps de ces capteurs. Bien entendu, les exemples qui suivent ne sont donnés qu'à titre d'illustrations de l'objet de l'invention et ne constituent en aucun cas une limitation de cet objet.30 BRÈVE DESCRIPTION DES DESSINS - La Figure 1 est un graphique qui montre des spectres d'émission de fluorescence, réalisés dans l'exemple 5, représentant l'évolution de l'émission de fluorescence en fonction de la longueur d'onde telle qu'elle est observée pour des solutions colloïdales de nanoparticules de EuVO4 ne contenant pas de peroxyde d'hydrogène (courbe A) ou des quantités variables de H202 de 6, 12, 24, 36, 48, 60, 120, 241, 362, 1508 ppmv (courbes B, C, D, E, F, G, H,I, J, K). En abscisse est portée la longueur d'onde d'émission des solutions (en nm), et en ordonnée est portée l'intensité de fluorescence (en unités arbitraires). - La figure 2 représente les spectres d'absorption (Figure 2A) et d'émission (Figure 2B) d'un film mince solide constitué de nanoparticules de EuVO4. En abscisse sont portées la longueur d'onde d'absorption (Figure 2A) ou d'émission (Figure 2B) du 20 film mince (en nm), et en ordonnée est portée la transmission (en %) ou l'intensité de fluorescence (en unités arbitraires). - La figure 3 représente une vue schématique en coupe verticale du dispositif utilisé pour les tests 25 de détection de vapeurs de H202. Ce montage permet de soumettre le capteur optique à une atmosphère saturée en peroxyde. La figure 4 représente l'évolution de l'intensité de fluorescence à 617 nm, après excitation 30 à 270 nm, telle qu'observée pour un capteur optique comprenant un film mince solide constitué de nanoparticules de EuVO4, lorsque ce capteur est successivement exposé à l'air ambiant puis à des vapeurs de peroxyde d'hydrogène. En abscisse est porté le temps (en secondes), et en ordonnée est portée l'intensité de fluorescence à 617 nm (en unités arbitraires). La figure 5 représente l'évolution de l'intensité de fluorescence à 617 nm, après excitation à 270 nm, telle qu'observée pour un capteur optique comprenant un film mince solide constitué de nanoparticules de EuVO4 lorsque ce capteur est exposé à l'air ambiant ou à des vapeurs de composés organiques volatils, à savoir des vapeurs d'éthanol, d'acétone, et de toluène. La figure 6 représente l'évolution de l'intensité de fluorescence à 617 nm, après excitation à 270 nm, telle qu'observée pour un capteur optique comprenant un film mince constitué de nanoparticules de EuVO4 lorsque ce capteur est successivement exposé à l'air ambiant, à des vapeurs d'éthanol puis à des vapeurs de peroxyde d'hydrogène. En abscisse est porté le temps (en secondes), et en ordonnée est portée l'intensité de fluorescence à 617 nm (en unités arbitraires). EXPOSÉ DÉTAILLÉ DE MODES DE RÉALISATION PARTICULIERS Exemples : Exemple 1. Dans cet exemple, on prépare un sol aqueux de nanoparticules de EuVO4 (x = 0 dans la formule indiquée plus haut). On prépare tout d'abord des solutions aqueuses contenant les précurseurs d'oxydes, à savoir d'une part une solution de nitrate d'europium et d'autre part une solution d'orthovanadate de sodium, puis ces solutions sont mélangées à 60°C. La solution de nitrate d'europium, dont la concentration est de 0,1 M, est préparée par dissolution de 1,71 g d'Eu(NO3)3, 5 H2O dans 40 mL d'eau. La solution d'orthovanadate de sodium, dont la concentration est de 0,1 M, est préparée à partir de 0,55 g de Na3VO4 qui sont versés dans 30 mL d'eau. Le pH de la solution de Na3VO4 est contrôlé et ajusté si nécessaire à une valeur comprise entre 12,3 et 12,8 par addition d'hydroxyde de sodium. La solution de nitrate d'europium est introduite dans un ballon Bicol surmonté d'un réfrigérant et d'une ampoule d'addition. La solution d'orthovanadate de sodium est placée dans cette ampoule d'addition et ajoutée goutte à goutte au contenu du ballon Bicol, sous agitation magnétique. Après addition de toute la solution d'orthovanadate, le sol obtenu est laissé sous agitation pendant 30 minutes à 60°C, durant lesquelles se déroule la réaction entre le nitrate d'europium et l'orthovanadate de sodium. Après ce temps de réaction, le sol obtenu est ramené à température ambiante puis il est dilué 20 fois. Ensuite, ce sol dilué est laissé 30 minutes dans un bain à ultrasons afin d'assurer une bonne dispersion des particules en phase aqueuse. Puis le sol dilué subit une opération de dialyse contre de l'eau désionisée afin d'éliminer les sels. L'eau est renouvelée deux fois par jour pendant trois jours. On obtient finalement un sol aqueux de nanoparticules de EuVO4 à pH 6 environ avec une teneur massique en inorganique (c'est-à-dire en EuVO4) de 0,4% environ, qui peut éventuellement être filtré avant son utilisation. Exemple 2. Dans cet exemple, on prépare un sol aqueux de nanoparticules de Y0,5VO4Eu0,5 en présence de citrate de sodium. On prépare tout d'abord des solutions aqueuses contenant les précurseurs d'oxydes, à savoir une solution de nitrate d'europium, une solution d'orthovanadate de sodium, et une solution de nitrate d'yttrium, puis ces solutions de précurseurs sont mélangées avec une solution de citrate de sodium à 60°C. La solution de nitrate d'europium, dont la concentration est de 0,1 M, est préparée par dissolution de 0,86 g d'Eu(NO3)3, 5 H2O dans 20 mL d'eau. La solution d'orthovanadate de sodium, dont la concentration est de 0,1 M, est préparée à partir de 0,55 g de Na3VO4 qui sont versés dans 30 mL d'eau. Le pH de la solution de Na3VO4 est contrôlé et ajusté si nécessaire à une valeur comprise entre 12,3 et 12,8 par addition d'hydroxyde de sodium. La solution de nitrate d'yttrium, dont la concentration est de 0,1 M, est préparée à partir de 0,77 g de Y(NO3)3, 6 H2O et de 20 mL d'eau. La solution de citrate de sodium, dont la concentration est de 0,1 M, est obtenue par dissolution de 0,88 g de C6H5Na3O7, 2 H2O dans 30 mL d'eau. Les solutions de nitrate d'europium et de nitrate d'yttrium sont mélangées et introduites dans un ballon bicol surmonté d'un réfrigérant et d'une ampoule d'addition. La solution de citrate de sodium est placée dans cette ampoule d'addition et est ensuite ajoutée goutte à goutte au contenu du ballon Bicol, sous agitation magnétique. Un précipité blanc de citrate de lanthanide se forme alors. La solution d'orthovanadate de sodium est placée dans l'ampoule d'addition. Le précipité blanc de citrate de lanthanide est ensuite complètement dissous par addition goutte à 25 goutte de la solution d'orthovanadate de sodium au contenu du Bicol sous agitation magnétique. Après l'addition complète des différents réactifs, le sol est laissé sous agitation à 60°C pendant 30 minutes durant lesquelles se déroule la 30 réaction entre le nitrate d'europium, l'orthovanadate de sodium et le nitrate d'yttrium. Après ce temps de réaction, le sol obtenu est ramené à la température ambiante puis il subit une opération de dialyse contre de l'eau désionisée pendant trois jours, en renouvelant l'eau deux fois par jour afin d'éliminer les sels et l'excès de citrate de sodium. On obtient alors un sol aqueux stable, transparent et incolore de nanoparticules de Y0,5VO4 :Eu0,5 à pH 7,5 environ avec une teneur massique en inorganique (Y0,5VO4Eu0,5) de 0,5% environ. Exemple 3. Dans cet exemple, on prépare un sol hydroorganique de nanoparticules de Y0,5VO4Eu0,5. Le sol aqueux de nanoparticules de Y0,5VO4Eu0,5 de l'exemple 2 est placé dans une membrane semi-perméable puis il subit une opération de dialyse contre une solution contenant un mélange d'eau et d'acétonitrile en proportions égales. Le sol final conserve la stabilité ainsi que les propriétés de fluorescence du sol aqueux mais permet la solubilisation de peroxydes organiques comme le TATP par exemple. Exemple 4. Dans cet exemple, on prépare un film mince constitué de nanoparticules de EuVO4. Afin de réaliser un film mince de EuVO4 à partir du sol de l'exemple 1, il est nécessaire d'effectuer un transfert des particules dans un solvant organique. Le solvant usuellement utilisé pour la mise en oeuvre de couches minces est l'éthanol, ou un mélange éthanol-eau. Le sol de l'exemple 1 subit donc une opération 5 de dialyse contre un mélange composé à 90% d'éthanol absolu et à 10% d'eau désionisée pendant 24 heures, moyennant quoi on obtient un sol hydro-alcoolique. Les deux faces d'un substrat constitué par une lame de verre, de type lame de microscope, sont 10 revêtues par trempage retrait du substrat dans le sol hydro-alcoolique obtenu ci-dessus à une vitesse de 15 cm.min-1 ou par enduction centrifuge à une vitesse de 800 tr.min-1. On réalise un séchage pendant 5 minutes à l'air 15 libre afin d'éliminer les solvants de la couche formée. Exemple 5. Dans cet exemple, on étudie l'effet qu'ont des solutions de H202 présentant diverses concentrations sur 20 le spectre d'émission d'une solution colloïdale de EuVO4. Pour observer l'effet d'une solution de H202 sur le spectre d'émission d'une solution colloïdale de EuVO4, des cuves en quartz contenant un volume de 25 liquide constant de 2,9 mL sont préparées. Elles contiennent 1,5 mL de solution colloïdale, une quantité variable de peroxyde d'hydrogène à savoir 6, 12, 24, 36, 48, 60,120, 241, 362, et 1508 ppmv de H202, et sont complétées par de 30 l'eau. Une cuve contient seulement 1,5 mL de solution colloïdale sans peroxyde d'hydrogène. Spectres d'émission des solutions : ils sont acquis par un spectrofluorimètre Horiba Jobin Yvon Fluoromax-P®. La longueur d'onde d'excitation utilisée est de 270 nm. L'ouverture des fentes d'entrée des monochromateurs est ajustable (de 1 à 5 nm). Elle est choisie en fonction de l'intensité d'émission des solutions afin d'obtenir un signal suffisant, sans saturer le détecteur. Les cuves en quartz sont positionnées dans le porte échantillon du spectrofluorimètre. Les spectres d'émission obtenus sont présentés sur la Figure 1. La figure 1 met clairement en évidence l'affinité entre le matériau sensible et l'eau oxygénée en solution. Exemple 6. Dans cet exemple, on réalise les spectres d'absorption (Figure 2A) et d'émission (Figure 2B) d'un film mince solide constitué de nanoparticules de EuVO4 tel que celui préparé dans l'exemple 4. Les protocoles d'acquisition des spectres d'absorption et d'émission sont présentés ci-dessous. Spectres d'absorption des films : ils sont acquis par un spectromètre Perkin Elmer Lambda 900®. Un balayage standard est utilisé entre 800 et 30 200 nm en transmission, avec un intervalle entre les données de 1 nm. Le blanc est fait à l'air. Spectres d'émission des films : ils sont acquis par un spectrofluorimètre Horiba Jobin Yvon Fluoromax- P®. La longueur d'onde d'excitation utilisée est de 270 nm. L'ouverture des fentes d'entrée des monochromateurs est ajustable (de 1 à 5 nm). Elle est choisie en fonction de l'intensité d'émission des films afin d'obtenir un signal suffisant, sans saturer le détecteur. Le substrat en quartz sur lequel est déposé le film est positionné dans la chambre de mesure avec un angle d'inclinaison de 45° par rapport au faisceau incident d'excitation. Les spectres d'absorption et d'émission sont présentés respectivement sur les figures 2A et 2B. Il est à noter que ces spectres concernent EuVO4 mais que les spectres sont similaires quelle que soit la teneur en Eu. Exemple 7. Dans cet exemple, on effectue la détection de vapeurs de peroxyde d'hydrogène à l'aide d'un capteur optique comprenant un film mince constitué de nanoparticules de EuVO4. Un spectrofluorimètre est utilisé en mode « cinétique », qui permet de mesurer l'intensité de fluorescence à une longueur d'onde donnée, dite longueur d'onde de mesure, sous une longueur d'onde d'excitation donnée, en fonction du temps. La longueur d'onde d'excitation utilisée est 30 270 nm alors que la longueur d'onde de mesure est 617 nm. Comme cela est représenté sur la Figure 3, un substrat de verre (31), sur lequel un film de EuVO4 (32) a été déposé préalablement comme cela a été décrit dans l'exemple 4, est introduit dans une cuve en quartz (33), qui est elle-même positionnée dans le porte-échantillon du spectrofluorimètre (Horiba Jobin Yvon FluoroMax®) Toutes les mesures sont effectuées à température ambiante et suivant le protocole décrit 10 précédemment. On démarre la mesure de cinétique afin de vérifier la stabilité de l'intensité de fluorescence du film en l'absence de vapeurs d'eau oxygénée. Après 30 minutes d'exposition aux UV, la cuve 15 en quartz est saturée en vapeurs de H202 en versant 0,5 mL d'une solution aqueuse de H202 à 17,5% en volume dans le fond de celle-ci, sans que la solution de H202 (34) n'entre en contact avec le film comme cela est illustré sur la Figure 3. 20 La cuve est ensuite rapidement fermée à l'aide de Parafilm® (35) afin de poursuivre la mesure de cinétique. La diminution de la fluorescence à 617 nm due à l'interaction entre le film de EuVO4 et les vapeurs de 25 H202 est alors mesurée. La Figure 4 représente l'intensité de fluorescence en absence, puis en présence de vapeurs d'eau oxygénée. Pendant les 1800 premières secondes, le film de EuVO4 n'est pas exposé à H202 afin de vérifier 30 la stabilité de l'intensité de fluorescence du film. Après 1800 secondes (temps tl sur la Figure 4), la solution d'eau oxygénée est introduite dans la cuve (flèche fl sur la Figure 4) qui est aussitôt refermée. L'intensité de fluorescence diminue alors considérablement. Exemple 8. Dans cet exemple, on met en évidence de la sélectivité d'un capteur optique comprenant un film 10 mince constitué de nanoparticules de EuVO4 vis-à-vis des peroxydes. Un spectrofluorimètre est utilisé en mode « cinétique », qui permet de mesurer l'intensité de fluorescence à une longueur d'onde donnée, dite 15 longueur d'onde de mesure, sous une longueur d'onde d'excitation donnée, en fonction du temps. La longueur d'onde d'excitation utilisée est 270 nm alors que la longueur d'onde de mesure est 617 nm. 20 Un substrat de verre, sur lequel un film de EuVO4 a été déposé préalablement comme cela a été décrit dans l'exemple 4, est introduit dans une cuve en quartz, qui est elle-même positionnée dans le porte-échantillon du spectrofluorimètre (Horiba Jobin Yvon 25 FluoroMax®) Toutes les mesures sont effectuées à température ambiante et suivant le protocole décrit précédemment. On démarre la mesure de cinétique afin de 30 vérifier la stabilité de l'intensité de fluorescence du film. Après 10 minutes, la cuve en quartz est saturée en vapeurs d'un solvant organique en versant 0,5 mL du solvant dans le fond de la cuve en quartz sans que le solvant n'entre en contact avec le film comme dans l'exemple 7. La cuve est ensuite rapidement fermée à l'aide de Parafilm® et la mesure de cinétique est poursuivie. L'évolution de la fluorescence à 617 nm du film de EuVO4 est donc mesurée en présence d'une atmosphère saturée par les vapeurs du solvant. On effectue trois essais, chaque fois avec un solvant différent, à savoir l'éthanol, l'acétone, puis le toluène. Soient Io l'intensité de fluorescence à 617 nm 15 du film de EuVO4 au temps to, et I l'intensité de fluorescence du même film à 617 nm au temps t. La Figure 5 représente l'évolution de I/I0 en fonction du temps en secondes, en présence d'un solvant (éthanol, acétone ou toluène) dans le fond de la cuve 20 ou lorsque le capteur est simplement exposé à l'air ambiant avant addition de tout interférent. Les mesures en présence des différents solvants et à l'air ambiant ont été effectuées séparément mais sont reportées sur le même graphique pour faciliter la 25 comparaison. Le rapport I/I0 reste globalement constant. Le capteur est donc sélectif vis-à-vis des peroxydes et les solvants ne créent aucune interférence. Exemple 9. Dans cet exemple, un substrat de verre, sur lequel un film de EuVO4 a été déposé préalablement comme cela a été décrit dans l'exemple 4, est introduit dans une cuve en quartz, qui est elle-même positionnée dans le porte-échantillon du spectrofluorimètre (Horiba Jobin Yvon FluoroMax®) Toutes les mesures sont effectuées à 10 température ambiante et suivant le protocole décrit précédemment. Le film est tout d'abord exposé à l'air ambiant, jusqu'à un temps t2 (300 s) auquel de l'éthanol est introduit dans la cuve (flèche f2 de la 15 Figure 6). Après l'exposition du capteur à des vapeurs d'éthanol pendant 1800 secondes, quelques gouttes de peroxyde d'hydrogène sont introduites (flèche f3 de la Figure 6) dans la cuve au temps t3 (2100 s), toujours 20 sans que le film n'entre en contact avec le liquide. La mesure de l'intensité de fluorescence du film de EuVO4 est poursuivie et ses variations sont reportées sur la Figure 6. Cette figure représente donc l'évolution du 25 rapport I/I0 en fonction du temps lorsque le film est placé dans la cuve vide pendant 300 secondes, en présence d'éthanol pendant 1800 secondes, puis en présence de peroxyde d'hydrogène pendant 2100 secondes. La Figure 6 montre que l'intensité de 30 fluorescence diminue après l'exposition au peroxyde d'hydrogène. Ceci indique que le capteur offre une bonne sensibilité et une très grande spécificité à l'égard des peroxydes malgré la présence de solvants organiques. Exemple 10. Dans cet exemple, on met en évidence de la stabilité dans le temps des performances d'un capteur optique comprenant un film mince constitué de nanoparticules de EuVO4. Dans cet exemple, on utilise un capteur identique à celui des exemples 4 et 7 à 9. Le jour de sa réalisation, le capteur est exposé à des vapeurs de peroxyde d'hydrogène, en atmosphère saturée dans la cuve de mesure, pendant 10 minutes. La valeur de l'intensité de fluorescence est alors notée Io. Ce capteur est ensuite stocké pendant 100 jours à l'air ambiant et à la lumière du jour. Une nouvelle mesure est alors effectuée sous exposition de vapeurs saturées de peroxyde d'hydrogène pendant 5 minutes. L'intensité de fluorescence est alors mesurée. Les valeurs Io et Iloo étant identiques, de l'ordre de (1,3 ± 0,1).107, on peut en conclure que les performances de fluorescence du capteur sont stables sur de longues périodes de temps, supérieures à 3 mois ici, et sans prendre de précautions particulières quant aux conditions de conservation de ce capteur contrairement aux matériaux organiques usuels. L'intensité de fluorescence à 617 nm d'un film de EuVO4 excité à 270 nm est donc conservée malgré un stockage à l'air et à la lumière du jour. Le matériau a donc une durée de vie supérieure à trois mois sous exposition à la lumière du jour. RÉFÉRENCES [1] S. Yao, S. Yuang, J, Xu, Y. Wang, J. Luo, S. Hu, Applied Clay Science, 33, 35, 2006 [2] (a) J.G. Hong, J. Maguhn, D. Freitag, A. Kettrup, Fresenius J. Anal. Chem., 361, 124, 1998 (b) R. Schulte-Ladbeck, P. Kolla, U. Karst, Analyst, 127, 1352, 2002 [3] D. Lu, A. Cagan, R Minoz, T. Tangkuaram, J. Wang, Analyst, 131, 1279, 2006 [4] F. Bohrer, C. Colesniuc, J. Park, I. Schuller, A. Kummel, W. Trogler, Journal of American Chemical Society, 130,3712, 2008 [5] C. Guzman, G. Orozco, Y. Verde, S. Jimenez, L.A. Godinez, E. Juaristi, E. Bustos, Electrochimica Acta, 54, 1728, 2009 [6] D. Laine, C. Roske, F. Cheng, Anal. Chim. Acta, 608, 56, 2008 [7] R. Munoz, D. Lu, A. Cagan, J. Wang, Analyst, 132,560, 2007 [8] A. Mills, P. Grosshans, E. Snadden, Sensors and Actuators B, 136, 458, 2009 [9] A. Apblett, B. Kiran., S. Malka, N. Materer, A. Piquette, Ceram Trans, 172, 29, 2005 [10] J. Sanchez, W. Trogler, Journal of Material Chemistry, 18, 5134, 2008 [11] M. Germain, M. Knapp, Inorganic Chemistry, 47, 9748, 2008 [12] S. Malashikhin, N. Finney, Journal of the American Society, 130, 12846, 2008 [13] X. Shu, Y. Chen, H. Yuang, S. Gao, D. Xiao, Anal. Chem., 79(10), 3695, 2007 [14] D. Casanova, C. Bouzigues, T.L. Nguyên, R.O. Ramodiharilafy, L. Bouzhir-Sima, T. Gacoin., J.P. Boilot, P.L. Tharaux, A. Alexandrou, Nature Nanotechnology, 4, 581, 2009 [15] P. Belleville, C R. Chimie, 13,97, 2010 [16] H. Althues, P. Simon, S. Kaskel, Journal of Material Chemistry, 17, 758, 2007 [17] M. Yu, .J. Lin, F. Fang, Chemistry of Materials, 17, 1783, 2005 [18] Q. Zhou, L. Zhang, H. Fan, L. Wu, Y. Lv, Sensors and Actuators B, 144, 192, 2010 [19] FR-A-2 703 791 [20] Rouquérol et al., Pure & Applied Chemistry, 66(8), 1994, pages 1739-1758 [21] Sanchez-Pedrono, Anal. Chem. Acta, 182, 285, 1986 [22] B. Valeur, Molecular Fluorescence: Principles and Applications, Ed. WILEY VCH, New York, 2002. REVENDICATIONS1. Utilisation de nanoparticules d'au moins un oxyde d'au moins un métal de transition dopé par une terre rare, obtenues par un procédé sol-gel, en tant que matériau sensible dans un capteur chimique pour la détection ou le dosage de vapeurs d'un ou plusieurs composé(s) ou molécule(s) cible(s). 2. Utilisation selon la revendication 1, dans laquelle les nanoparticules sont des nanoparticules de Y.VO4Eui,, où x a une valeur de 0 à 0,995. 3. Utilisation selon la revendication 1, dans 15 laquelle les nanoparticules sont choisies parmi les nanoparticules de EuVO4, et les nanoparticules de Y0,5VO4Eu0,5. 4. Utilisation selon l'une quelconque des 20 revendications précédentes, dans laquelle les nanoparticules ont une taille, par exemple un diamètre, de 2 à 100 nm. 5. Utilisation selon l'une quelconque des 25 revendications précédentes, dans laquelle les nanoparticules d'au moins un oxyde d'au moins un métal de transition dopé par une terre rare, sont chacune recouvertes, d'une fine couche de silice obtenue par voie sol-gel. 30 6. Utilisation selon la revendication 5, dans laquelle la fine couche de silice présente une épaisseur de 1 à 10 nanomètres. 7. Utilisation selon la revendication 5 ou 6, dans laquelle la silice est fonctionnalisée par des groupes chimiques. 8. Utilisation selon l'une quelconque des revendications précédentes, dans laquelle les nanoparticules se présentent dans le capteur sous la forme d'un film mince solide de nanoparticules, par exemple d'un film mince recouvrant au moins en partie au moins une des faces d'un substrat plan. 9. Utilisation selon la revendication 8, dans laquelle le film mince solide de nanoparticules a une épaisseur de 2 nanomètres à 10 micromètres, de 15 préférence de 2 nanomètres à un micromètre. 10. Utilisation selon l'une quelconque des revendications 1 à 7, dans laquelle les nanoparticules se présentent dans le capteur sous la forme d'un sol de 20 nanoparticules dans un solvant. 11. Utilisation selon la revendication 10, dans laquelle le sol de nanoparticules présente une concentration en nanoparticules de 0,01% à 4% en masse. 25 12. Utilisation selon l'une quelconque des revendications 10 et 11, dans laquelle le solvant est choisi parmi l'eau ; les solvants organiques tels que les alcools aliphatiques de 1 à 6C, l'acétonitrile, le 30 tetrahydrofuranne, le toluène ; et leurs mélanges. 13. Utilisation selon l'une quelconque des revendications 10 à 12, dans laquelle le sol denanoparticules est projeté sous la forme d'un jet, nébulisât ou brouillard. 14. Utilisation selon l'une quelconque des revendications 10 à 12, dans laquelle le sol de nanoparticules se présente sous la forme d'un film mince par exemple d'un fil mince recouvrant au moins en partie l'une ou les deux faces d'un substrat plan. 15. Utilisation selon la revendication 14, dans laquelle le film mince du sol de nanoparticules a une épaisseur de 2 nanomètres à 10 micromètres, de préférence de 2 nanomètres à un micromètre. 16. Utilisation selon l'une quelconque des revendications précédentes, dans laquelle le capteur est un capteur gravimétrique, de préférence un capteur de microbalance à quartz. 17. Utilisation selon l'une quelconque des revendications précédentes, dans laquelle le capteur est un capteur optique à fluorescence. 18. Utilisation selon l'une quelconque des revendications précédentes, dans laquelle le capteur est un multicapteur qui comprend plusieurs capteurs choisis parmi les capteurs optiques à fluorescence et les capteurs gravimétriques, au moins un parmi lesdits capteurs étant un capteur qui comprend des nanoparticules d'au moins un oxyde d'au moins un métal de transition dopé par une terre rare, obtenues par un procédé sol-gel en tant que matériau sensible. 19. Utilisation selon l'une quelconque des revendications précédentes, dans laquelle le ou les composé(s) ou molécule(s) cible(s) est(sont) choisie(s) parmi les polluants atmosphériques, les explosifs et les précurseurs d'explosifs. 20. Utilisation selon l'une quelconque des revendications précédentes, dans laquelle le ou les composé(s) ou molécule(s) cible(s) est(sont) choisie(s) parmi les peroxydes. 21. Utilisation selon la revendication 20, dans laquelle le ou les composé(s) ou molécule(s) cible(s) est(sont) choisie(s) parmi le peroxyde d'hydrogène, les hydroperoxydes, et les peroxydes de cétones comme le triperoxyde de triacétone et le triperoxyde d'hexaméthylène diamine. 22. Capteur chimique qui comprend des nanoparticules d'au moins un oxyde d'au moins un métal de transition dopé par une terre rare, obtenues par un procédé sol-gel, en tant que matériau sensible. 23. Capteur selon la revendication 22, qui est 25 un capteur gravimétrique, de préférence un capteur à microbalance à quartz. 24. Capteur selon la revendication 22, qui est un capteur à fluorescence. 30 25. Capteur selon l'une quelconque des revendications 22 à 24, qui est destiné à détecter le peroxyde d'hydrogène.